УЛУЧШЕННОЕ ПРОИЗВОДСТВО УГЛЕРОДНОГО ЭЛЕКТРОДА

1. Промышленный способ производства углеродных электродов или других углеродных искусственных продуктов, включающий стадии:
(a) смешивания высокоплавкого пека с температурой размягчения по Меттлеру (SPM) выше 150°С с углеродистыми твердыми веществами при температуре на 50°С-120°С выше SPM пека, прессования или уплотнения посредством вибрации или экструзии без преднамеренного охлаждения при температуре, близкой к температуре смешивания,
(b) передачи искусственных продуктов в печь для карбонизации без преднамеренного охлаждения,
(c) карбонизации искусственных продуктов.
2. Способ по п. 1, где пек является каменноугольным пеком или ароматическим нефтяным пеком.
3. Способ по п. 1 или 2, где пек является каменноугольным пеком, имеющим содержание полициклических ароматических углеводородов (ПАУ), согласно классификации Агентства по охране окружающей среды, не больше, чем 1,5%.
4. Способ по п. 1 или 2, где пек является каменноугольным пеком, имеющим SPM выше 170°С, в частности, выше 180°С или выше 200°C.
5. Способ по п. 1 или 2, где содержание ПАУ, согласно классификации Агентства по охране окружающей среды, составляет не больше, чем 0,5%.
6. Способ по п. 1 или 2, где кокс является прокаленным нефтяным коксом, игольчатым коксом или пековым коксом.
7. Способ по п. 1 или 2, где искусственные продукты являются анодами при электролизе глинозема.
8. Способ по п. 1 или 2, где указанные искусственные продукты являются электродами при производстве стали в электродуговых печах.
9. Способ по п. 1 или п. 2, где углеродная основа имеет вес больше, чем 500 кг.